(57)【特許請求の範囲】
【請求項１】
ネイルラップを爪に付ける方法であって、
有効な第１の量の重合触媒をネイルラップに付着させる段階と、
前記重合触媒を付着させたネイルラップを爪の一部上に置く段階と、
有効な量のモノマーをネイルラップ上に付着させて第１の層を形成する段階と、
モノマーを実質的に重合可能にする段階と、
さらに、有効な第２の量の重合触媒を前記第１の層の上に付着させる段階と、
モノマーの第２の層をネイルラップの上に付着する段階と、
を含む方法。
【請求項２】
ネイルラップを爪に付ける方法であって、
有効な第１の量の重合触媒をネイルラップに付着させる段階と、
有効な第２の量の重合触媒を爪の一部上に付着させる段階と、
モノマーの層を、前記爪の一部と実質的に同じ部分上に付着させる段階と、
前記重合触媒を付着させたネイルラップを爪の一部上に置く段階と、
有効な量のモノマーをネイルラップ上に付着させて第１の層を形成する段階と、
モノマーを実質的に重合可能にする段階と
を含む方法。
【請求項３】
ネイルラップが織繊維である請求項１項に記載の方法。
【請求項４】
織繊維がガラス繊維および織物の一つである請求項３に記載の方法。
【請求項５】
モノマーがシアノアクリレート樹脂である請求項１項に記載の方法。
【請求項６】
触媒が求核化合物からなる請求項１項に記載の方法。
【請求項７】
触媒が、アミン、アンモニア、およびチオール化合物からなる群から選択される請求項６に記載の方法。
【請求項８】
触媒が揮発性溶媒を含み、求核化合物が約０．１〜３０重量％の量で存在し、前記溶媒が約７０〜９９．９重量％の量である、請求項６に記載の方法。
【請求項９】
溶媒が、ハロゲン化溶媒、酸素化溶媒、および炭化水素溶媒の一つである、請求項８に記載の方法。
【請求項１０】
爪が、爪に結合した人工爪延長部を備える生来の爪であり、ネイルラップを爪の一部上に置く段階が、ネイルラップを生来の爪の一部上および人工爪延長部上に置く段階を含む、請求項１記載の方法。
【発明の詳細な説明】
１．発明の分野
本発明は、人工的な指の爪および足指の爪の延長部を補強するために、化粧品業界でオーバーレイまたはネイルラップとして使用されるモノマーの触媒硬化方法に関する。
２．発明の背景
人工爪構造体は、身だしなみの良い外観を与えるために多くの女性によって使用される、美容法の一部である。人工爪構造体は、一般に女性の指の爪に付けられ、その構造体を付けない生来の爪よりもその外観が長くなる。人工爪構造体は、裂けた爪や弱い爪を覆うためにも使用される。
従来技術には、２種類の人工爪構造体がある。人工爪構造体の第１の種類は、粘稠ペーストとして、指の爪に取り付けられる取外し可能かつ再使用可能または使い捨ての形で付けられる構造のものである。この人工爪は、その外観が生来の爪より厚く、人工であることが容易に見破られてしまう。人工爪構造体の第２の種類は、爪に接着剤で取り付けられ、樹脂、一般にはシアノアクリレートエステル樹脂で補強した、予備成形された延長部である。予備形成した爪により、人工爪の厚さがアクリル樹脂よりも非常に薄くなり、より自然な外観が爪に与えられる。
上述のように、シアノアクリレートエステル樹脂は、人工爪構造体を補強するために単独で使用することができる。このシアノアクリレートエステル樹脂被覆物は、マニキュア液より強いが、成形されたアクリル樹脂より弱い。そのため、一般には樹脂を補強して、爪に健康的な輝きを与えるとともに、日常生活で人工爪構造体が出遭う日常的な酷使に耐える強さを与える。したがって、一般にこれらの樹脂は、ガラス繊維または織物母材で補強される。予備成形された母材は、通常、ネイルラップまたはオーバーレイと呼ばれる。一般にネイルラップは、生来の爪および人工爪構造体の上一面に延びる。
上述のように、ネイルラップは、人工爪構造体を補強するために使用する。ネイルラップは、生来の爪を補強し、かつ美しくするためにも単独で使用することができる。
以下のプロトコル（手順）は、通常、指の爪にネイルラップを付けるために使用される。このプロトコルは、人工爪構造体を補強するためにネイルラップを使用することについて記述している。
（ｉ）ネイルラップが接着性である場合、ネイルラップ構造体を爪の上に置き、その上にシアノアクリレートエステルモノマーを塗り拡げて爪を形成する。次いで、揮発性溶媒に溶解させた触媒または促進剤を、この被覆物の上面に噴霧し、または刷毛塗りないし塗り拡げる。触媒は、モノマーの硬化を促進させて（重合速度を速める）樹脂を形成するために不可欠である。次いでこのモノマー／触媒手順を繰り返す。
（ｉｉ）ネイルラップが接着性ではない場合、シアノアクリレートエステルモノマーの薄い層を爪の上に塗り拡げ、この樹脂が粘着性であるときにはその上にネイルラップを置く。この後、プロトコル（ｉ）で述べたモノマー／触媒手順を実施し、以上を２回繰り返して爪を形成する。
上記概略を述べた両方のプロトコルでは、シアノアクリレートエステルモノマーの重合は表面で始まり、モノマーのバルク内部、即ちシアノアクリレートエステルモノマーの内部に入って指の爪の表面に向かって進行する。この手順の主な欠点は、複数のポリマー鎖の成長が、大気中の酸素によって停止することである。このため、若干の未硬化のモノマーまたはオリゴマーが「バルク」中に、または人工ネイルラップ構造体と指の爪の間の界面に残る。接着性を生じるために必要な高分子量となり損ねた、この未硬化モノマー／オリゴマーは、被接着体（シアノアクリレートエステル樹脂）と支持体（生来の指の爪）との間の結合の形成を妨げる。このため、被接着体と支持体との界面に、複数の高応力点（欠陥）が生じる。これらの欠陥の他の理由は、重合が表面で開始して内方に作用することである。モノマーは、成長するポリマーに急激に接触するために、任意の重合の場合と同様にポリマーが形成されるとある程度の収縮が起こる。このため、シアノアクリレート樹脂と爪との間に微細な空間が形成される可能性がある。人工爪構造体が日常的に酷使されることによって、被接着体と支持体との間で付着強さが弱まるにつれ、応力がかかった接合箇所で歪エネルギーが増加して、欠陥が徐々に現れるようになる。歪エネルギーが十分に大きくなって被接着体と支持体を保持する結合力を超えた十分な機械的エネルギーが放出される点が急速に生じ、人工爪構造体が削げ落ちるかまたは生来の爪から浮き上がる。
このような、削げ落ちたり浮き上がったりする問題を無くし、または多少なりとも解決するために試みる、様々な方法が示されてきた。Ｗｅｌａｎｅｔｚに１９６９年に発行された米国特許第３，４２５，４２６号では爪の修復が論じられており、結合溶液、即ち爪用の継ぎ当て材を爪に接着させるのに活性化可能な溶媒である硝酸セルロースを、継ぎ当て材料に浸み込ませることによって行われる。このＷｅｌａｎｅｔｚの特許は、疾患が生じた後の治療を提供するものであり、前述の欠点の発生を防止しようとするものではない。
Ｕｍｓｔａｔｔｄに１９８１年に発行された米国特許第４，２９９，２４３号は、補強材料に速乾性接着剤を含浸させることによって、削げ落ちたり浮き上がったりする問題の制限を軽減する方法を捜し求めている。
Ｆｅｒｒｉｇｎｏに１９８４年に発行された米国特許第４，４５０，８４８号では補強材料を使用していないが、代わりにアクリル酸エステルポリマーおよび過酸化ベンゾイルを含有する透明な粉末を使用している。この解決策は、人工爪構造体の最上面で、重合を開始することによって生じる問題への対処に失敗している。
Ｌｉｌｌｉｎｇに１９８７年に発行された米国特許第４，６４６，７６５号は、シアノアクリレート樹脂中でのグラファイト繊維の使用を論じている。この手順によれば、被接着体と支持体の間の界面で、未硬化のモノマー／オリゴマーをなお含有する最終構造体が得られる。
Ｔａｌｅｒｉｃｏに１９８９年に発行された米国特許第４，８６０，７７４号は、樹脂ポリマーおよびモノマーの懸濁液をネイルラップに含浸させることを提案する。含浸ラップは、次いで感圧接着剤で被覆され、その後、速乾性シアノアクリレート接着剤が塗布される。硬化プロセスは、大気中の水分によって始まる。Ｔａｌｅｒｉｃｏの特許は、人工爪と生来の爪の界面中のモノマーの硬化を促進させる、いかなる治療法も提供するものではない。
Ｓｃｈｏｏｎに１９９４年に発行された米国特許第５，２１９，６４５号および第５，３１９，０１１号は、織物母材にシアノアクリレートモノマーを含浸させることを論じている。このモノマーは、次いで有機スズ化合物を含有する液体を使用した、カチオン重合によって硬化される。これは、電子吸引性の基（electron withdrawing groups）、即ちシアノアクリレートエステルのシアノおよびエステル基が、アクリレート部分の末端メチレン上で、事実上不可能な安定カルボカチオンを形成するために、非常に困難である。この状態が、安定カルボカチオン形成に資するのではない限り、カチオン重合の実施が非常に困難であることは周知である。したがって、Ｓｃｈｏｏｎにより述べられたタイプの重合は、多大な困難を伴いながら、耐爆容器内の圧力を非常に高くするなどの極端な反応条件を用いることによってのみ実施することができる。したがってＳｃｈｏｏｎは、既存のジレンマ、即ち人工爪構造体が生来の爪から削げ落ち、かつ浮き上がるというジレンマに対する解決策を提供していない。
述べたように、すべての従来技術の手順は、爪の界面（即ち、人工爪構造体と生来の爪の間）の欠陥を削減しまたは解消するための解決策を提供することに失敗した。重合を促進させ、かつ界面のシアノアクリレートエステルモノマーを硬化するための、より良い方法論の必要性が存在する。
発明の概要
本発明は、ネイルラップを人間の爪に適用する方法に関する。この方法は、有効な第１の量の重合触媒をネイルラップ上に付着する段階と、そのネイルラップを人間の爪の一部分の上に置く段階と、有効な量のモノマー、好ましくはシアノアクリレートモノマーをネイルラップ上に付着して第１の層を形成する段階とを含む。ネイルラップは、人間の爪に結合するための自己接着剤を含むことができる。別法として、本質的にネイルラップを爪に付けるため、有効な量の触媒およびモノマーを爪の一部分上に塗った後に、ネイルラップを人間の爪に付けることができる。
また本発明は、人工爪構造体を支持するため、モノマーとともに人間の爪の上に用いるネイルラップに関する。ネイルラップは、本質的にモノマーを重合するため、織繊維と、その繊維に埋め込まれた有効な量の重合触媒とを含む。適切な織繊維には、ガラス繊維およびその他の織物が含まれる。触媒は、求核化合物からなることが好ましい。本発明のネイルラップは、本質的にネイルラップを人間の爪に取り付けるために、接着剤をさらに含むことができる。
本明細書に開示する技術およびネイルラップは、爪の上でモノマーの完全な塊状重合を促進させ、その結果、未硬化のモノマーまたは界面の微細な空間を事実上除去し、かつ界面に生じる欠陥を最少にすることができる。
【図面の簡単な説明】
第１図は、人工ネイルラップ延長構造体を備えた人間の指の一部分の、分解斜視側面図である。
第２図は、本発明の非バイアス・ネイルラップ構造体の、平面正面図である。
第３図は、本発明のバイアス・ネイルラップ構造体の、平面正面図である。
第４図は、ネイルラップを人間の爪に取り付けるための接着剤を含む、ネイルラップ構造体の平面背面図である。
発明の詳細な説明
本発明はネイルラップ（爪覆い、ｎａｉｌｗｒａｐ）をヒトの爪に適用する方法に関する。ネイルラップは自然のヒトの爪に強度を与えるためのオーバーレイとして使用される。本発明は、モノマーで人工爪の構造を支持する、ヒトの爪に使用するためのネイルラップに関する。本発明を添付の図面を参照しつつ以下に記載する。
第１図はヒトの手指爪１０に取り付け人工爪構造体４０を支持する本発明のネイルラップ２０の分解側面斜視図を示す。第１図に示すように、ネイルラップ２０は自然の爪１０と人工爪構造体４０の一部（典型的には大部分）の両者にわたって展開されている。
本方法は、ネイルラップに有効量の重合触媒を付着し、ヒトの爪の一部にネイルラップを置き、そしてモノマーの層（これは重合してヒトの爪に似せたものとなる）を付着することを含む。本発明では、ネイルラップをヒトの爪の一部に置く前に、重合触媒をネイルラップ上に付着させることにより、ヒトの爪から（ネイルラップの）表面へとモノマーの重合を開始する。硬化、即ち重合の工程は表面に向かって進行し、人工爪構造体と自然の爪の間の界面に、もしあったとしても、最小限の欠損で実質的に完全に重合した構造体をもたらす。
本発明に使用を企図される重合触媒は、好ましくは求核化合物（nucleophilic compounds）の群の一つに関するものである。これらの化合物は電子供与性の基を有する。適当な化合物は、好ましくは、非結合電子を供与することができる塩基または中性分子である。本発明で作用し得る触媒の例としては、アミン、アンモニア、およびチオール化合物が含まれる。具体的な触媒としては、これだけに限定されるものではないが、ジメチル−ｐ−トルイジン、ジメチルアニリン、チオカルバミル・スルフェンアミドおよびモルホリンが含まれる。
本発明では、ネイルラップは織繊維（ｗｏｖｅｎ  ｆｉｂｅｒ）からできていることを企図している。織繊維の使用により、繊維は重合触媒で含浸され、それによりヒトの爪から続く樹脂層の表面へと重合が進むことになる。繊維は、また、ヒトの爪に似せるために続いて利用される樹脂層に対する補強剤としても働く。繊維は一般的に、天然繊維、半合成繊維、および合成繊維を含むことを企図している。天然繊維の例としては、動物繊維および綿がある。半合成繊維にはレーヨンが含まれる。合成繊維にはポリエステル、ポリアミド、アクリル、およびガラス繊維が含まれる。
本発明は、有効量のモノマーが第一層を形成するようにネイルラップ上に付着されることを企図している。本発明はシアノアクリレートモノマーが、好ましくは、実質的にネイルラップまたはオーバーレイを形成するモノマーとして使用されることを企図している。ただし、本発明はシアノアクリレートモノマーを使用するネイルラップに限定されるものではない。本発明は、自然の爪の上、または人工爪組成物と共に使用するのに適した相溶性のモノマー／触媒を使用する方法およびネイルラップ装置を企図している。その他のモノマー／触媒の組合わせには、アミン付加物、例えば、過酸化物触媒を加えたｐ−トルイジンを含むアクリレートまたはメタクリレートモノマーが含まれる。
シアノアクリレートモノマーはネイルラップの外表面に塗布する。重合触媒の存在により、シアノアクリレートエステルモノマーが重合し始め、ヒトの爪の上に重合構造を形成することになる。ネイルラップの上に触媒を置いておくことにより、ラップ内またはヒトの爪の上で重合が開始し、外側へと表面に向かって続いて樹脂が形成される。このようなプロセスでシアノアクリレートエステルモノマーの完全な重合が可能となる。得られた生成は優れた接着性を有する、より強力なより硬質のオーバーレイを作る、より強力な結合（分子間および分子内の両方）を有している。このようにして作られた構造によって、破壊または自然の爪からの分離は最小となる。
重合はバルク（ｂｕｌｋ）、即ち、界面から始まる。モノマーは外側から界面に向かって引張られ、その結果密に詰め込まれた構造が界面に形成され、外側から重合が開始されていれば生じたであろう隙間が除去される。バルクからの重合の開始（即ち、ポリマー鎖の成長）と、人工爪構造体の表面に向かう重合の進行により、ポリマー鎖の成長を止めて化合物の重合能力を制限する阻害剤となる、周囲の酸素すなわち空気に対して重合鎖が接触することがなくされる。このような技術は、真空あるいは不活性ガス雰囲気中に設定された実験室中で行われる重合を近似するものである。それ故、本発明では完全な重合が得られ、そしてオーバーレイの浮き上がりや分離あるいは、人工爪構造を強化するためにネイルラップを使用する場合に、自然の爪から人工の爪構造体の浮き上がりや分離を事実上除くことができる。
以下の実施例は重合触媒とのネイルラップの形成方法、およびネイルラップ／樹脂／触媒の、人工爪構造体と共に、あるいはなしにヒト爪への応用を記載する。
実施例１：ネイルラップ構造体
本発明のネイルラップ構造体の作成では、まず触媒０．１〜３０重量％を揮発性溶媒に溶解して重合触媒溶液が調製される。このように作用する代表的な触媒には、アミン、アンモニア、およびチオール化合物が含まれる。揮発性溶媒は、好ましくは、ハロゲン化溶媒、酸素化溶媒、および炭化水素溶媒である。代表的な例としては、ジクロロメタン、エタノール、酢酸エチル、石油エーテルおよびヘプタンが含まれる。揮発性溶媒はネイルラップの表面に触媒を付着するビヒクルとして作用する。
溶液ができたなら、ラップ、好ましくはバイアスまたは非バイアス織物あるいはガラス繊維ラップを、溶液に浸し乾燥させる。乾燥時間はほとんど瞬間的である。別法として、ラップを溶液でスプレーし、乾燥する。第２図は本発明の非バイアス・ネイルラップ２０の平面正面図を示す。第３図は本発明のバイアス・ネイルラップ２０の平面正面図を示す。
このラップの自動接着性（自己接着性）のものは、ラップの一面に非結合性感圧性接着剤の薄い非連続層をスプレーし、この面をワックスペーパーあるいはシリコンライナーと結合させることによって、調製することができる。第４図は本発明の非バイアス・ネイルラップ２０の平面背面図を示す。第４図のネイルラップは自動接着成分すなわち層３０を含む。自己接着成分は、天然ゴムおよびブタジエン−スチレンコポリマー（ＳＢＲ）あるいはスチレンとイソプレンまたはブタジエンまたはアクリルエステルコポリマーまたはポリイソブチレンとのブロック共重合体のようなエラストマーのブレンドでよい。
自動接着性または非自動接着性ラップは、次いで、爪の上に置かれ、人工の爪構造体／延長体と共にあるいはなしに、存在する爪のおよそのサイズおよび形にカットされる。自動接着性あるいは非自動接着性ネイルラップの両方ともそのままマニキュア師またはヒトの爪に応用するその他の人により使用可能である。
実施例２：自動接着性ネイルラップの爪への貼付け
実施例２は自動接着性ネイルラップのヒトの爪への貼付けの諸段階を記述する。
（１）触媒に含浸し、しかしその間隙の大部分が開いている（即ち、大部分の触媒はネイルラップ繊維の糸上に存在する）自動接着性ネイルラップをマニキュア用に準備された爪の上に置く。
（２）シアノアクリルエステルモノマーをネイルラップ上にスプレーし、層をつくる。層の硬化が許容される。ネイルラップ中に存在する触媒がこのモノマーを直ちに硬化を開始させ、重合化／硬化／乾燥が急速におこる。
（３）追加の重合触媒を段階（２）の層の上に刷毛で塗るかスプレーする。この触媒は後続段階で利用されるシアノアクリルエステルモノマーの第２層の触媒とに働く。
（４）シアノアクリルエステルモノマーの第２層をネイルラップ上に広げる。層を硬化させ、急速に硬化／乾燥させる。段階（３）で利用した触媒がこの層を直ちに硬化を開始させる。
（５）段階（３）および（４）をマニキュア師の制御で任意に繰り返すことができる。
（６）人工爪を磨き（ｆｉｌｅ）拭く（ｂｕｆｆ）。ベースコートおよびトップコートを任意選択で自然の出来栄えのように見えるようにすることもできる。代りに、ベースコート、マニキュアの二層、およびトップコートとすることもできる。
実施例３：非自動接着性ネイルラップの爪への貼付け技術
実施例３は非自動接着性ネイルラップのヒトの爪への貼付けの諸段階を記述する。
（１）触媒をシアノアクリレートエステルモノマー用に準備された爪の部分に塗布する。
（２）シアノアクリレートエステルモノマーを爪の上に塗布する。触媒で含浸しているが、その間隙の大部分が開いている（即ち、触媒がラップの糸上に存在している）ネイルラップを直ちに未処置の表面の上に置く。段階（１）からの触媒は下に存在するモノマーを硬化させるが、未処理の接着表面から離れて存在する触媒は実質的に未処理で使用可能な状態で残存している。
（３）シアノアクリレートエステルモノマーを次いでネイルラップ上に塗布し層を形成する。層は急速に乾燥／硬化する。ネイルラップ上の触媒はこの層の硬化を直ちに開始する。
（４）触媒を、次いで段階（３）で生成した層の上に刷毛で塗るか、またはスプレーするか、あるいは塗布する。
（５）シアノアクリレートエステルモノマーの第２層を、次いで塗布する。段階（４）からの触媒がこの層の硬化を直ちに開始する。層は急速に乾燥／硬化する。
（６）段階（４）および（５）をマニキュア師の判断で任意に繰り返すことができる。
（７）人工爪を磨き拭く。ベースコートおよびトップコートを任意選択で自然の出来栄えのように見えるようにすることもできる。代りに、ベースコート、マニキュアの二層、およびトップコートとすることもできる。
上記の詳細な説明では、本発明を特定の例示的な実施態様に関して記載説明した。更に、その記載は、本発明の実施に使用される市販の成分に関して行った。しかし、請求の範囲に記載された本発明の精神および範囲から逸脱することなく、それについて様々な変形および変更がなされ得ることは、当業者には明らかであろう。本明細書の記載は、限定的なものではなく例示的なものとみなすべきである。
【図１】
0004185571.tif 000002
【図２】
0004185571.tif 000003
【図３】
0004185571.tif 000004
【図４】
0004185571.tif 000005